"グリセリンの割合が1重量未満、及びジグリセリンの割合が30重量未満であり、且つ5量体以上のグリセリン縮合物の割合が30重量未満であるポリグリセリン組成物を含有する熱安定性改良剤。請求項1記載の熱安定性改良剤及び亜鉛化合物を含有するハロゲン含有樹脂組成物。ハロゲン含有樹脂100重量部に対して、上記熱安定性改良剤を0.01重量部~10重量部含有する請求項2のハロゲン含有樹脂組成物。上述のように、これまでに種々検討はなされているものの、鉛又はカドミウム系安定剤を使用しない配合で、熱安定性及び耐着色性に関し熱安定剤として、充分な効果を示すものが得られていなかった。そこで、本発明の目的は、熱安定剤の改良により、鉛又はカドミウム系安定剤を使用しない配合でも、充分な熱安定性及び耐着色性を示すハロゲン含有樹脂組成物を提供することにある。本発明者らは、鋭意検討した結果、特定の割合で構成された、ポリグリセリン組成物を含有する熱安定性改良剤を使用したハロゲン含有樹脂組成物は、上記目的を達成し得ることを見出し、本発明を完成するに至った。即ち、本発明は、グリセリンの割合が1重量未満、及びジグリセリンの割合が30重量未満であり、且つ5量体以上のグリセリン縮合物の割合が30重量未満であるポリグリセリン組成物を提供することにより、上記目的を達成したものである。また、本発明は、上記ポリグリセリン組成物を含有する熱安定性改良剤を提供することにより、上記目的を達成したものである。また、本発明は、上記熱安定性改良剤を含有するハロゲン含有樹脂組成物を提供することにより、上記目的を達成したものである。本発明のハロゲン含有樹脂組成物によれば、鉛化合物、カドミウム化合物の安定剤を使用することなく、優れた熱安定性及び耐着色性を示すものである。以下、本発明のポリグリセリン組成物、これを用いた熱安定性改良剤及びハロゲン含有樹脂組成物の好適な実施の形態について詳細に説明する。本発明の熱安定性改良剤は、グリセリンの割合が1重量未満、及びジグリセリンの割合が30重量未満であり、且つ5量体以上のグリセリン縮合物の割合が30重量未満であるポリグリセリン組成物を含有する。上記ポリグリセリン組成物の総量に対し、グリセリンの割合が1重量以上または、及びジグリセリンの割合が30重量以上では、かかるハロゲン含有樹脂組成物の加工温度で組成物の一部が揮発し、加工機器を汚染するため好ましくなく、またこの影響で本発明の効果が得られなくなる。更に、5量体以上のグリセリン縮合物の割合が30重量以上含まれると、かかるハロゲン含有樹脂組成物との相溶性が悪くなるため、加工時に十分な効果が得られなくなり、また、加工後も製品からこれらのグリセリン縮合物が樹脂表面にブリードアウトし、品質を低下させるため好ましくない。本発明においては、組成物の総量に対し、グリセリンの割合が1重量未満、及びジグリセリンの割合が30重量未満であり、且つ5量体以上のグリセリン縮合物の割合が30重量未満であるポリグリセリン組成物が特に好ましく使用される。本発明の熱安定性改良剤は、上記ポリグリセリン組成物を含有するものである。本発明の熱安定性改良剤は、ハロゲン含有樹脂100重量部に対して、上記ポリグリセリン組成物を0.01重量部~10重量部含有することが好ましく、上記ポリグリセリン組成物を0.05重量部~5重量部含有することが特に好ましい。本発明で対象となるハロゲン含有樹脂とはポリ塩化ビニル、塩化ビニルとそれと共重合するモノマーとの共重合体共重合には同時に重合する共重合の他ブロック共重合、グラフト共重合が含まれる、塩素化ポリ塩化ビニル、塩素化ポリエチレン、ポリ塩化ビニリデン、塩素化ポリプロピレン、これらの混合体、さらには上記重合体と他の重合体との混合体を指す。本発明のハロゲン含有樹脂組成物に含有される亜鉛化合物は、金属亜鉛以外で塩化ビニル樹脂に対して添加されうるものであればよく、亜鉛のカルボン酸塩類、メルカプチド、フェノレート、無機化合物などが挙げられ、少なくとも一種または二種以上を併用して配合することが耐着色性に優れた製品が得られるため好ましい。上記、亜鉛のカルボン酸塩としては例えば、モンタン酸亜鉛、ベヘン酸亜鉛、リノール酸亜鉛、ミリスチン酸亜鉛、パルミチン酸亜鉛、酢酸亜鉛、プロピオン酸亜鉛、乳酸亜鉛、オクチル酸亜鉛、ラウリン酸亜鉛、オレイン酸亜鉛、ステアリン酸亜鉛、イソステアリン酸亜鉛、リシノレイン酸亜鉛、グリコール酸亜鉛、クロトン酸亜鉛等のモノカルボン亜鉛塩、アゼライン酸亜鉛、セバシン酸亜鉛、ダイマー酸亜鉛、マロン酸亜鉛、コハク酸亜鉛、マレイン酸亜鉛、アジピン酸亜鉛、グルタル酸亜鉛、リンゴ酸亜鉛、酒石酸亜鉛等の脂肪族ジカルボン酸亜鉛あるいはそのジカルボン酸モノエステルの亜鉛塩、クエン酸亜鉛等の脂肪族トリカルボン酸亜鉛あるいはそのトリカルボン酸のモノ又はジエステルの亜鉛塩等の無置換あるいは置換脂肪族モノあるいはポリカルボン酸亜鉛;安息香酸亜鉛、o-、m-及びp-トルイル酸亜鉛、p-第三級ブチル安息香酸亜鉛、p-ヒドロキシ安息香酸亜鉛、サリチル酸亜鉛等の芳香族モノカルボン酸亜鉛、フタル酸亜鉛、イソフタル酸亜鉛、テレフタル酸亜鉛等の芳香族ジカルボン酸亜鉛あるいはそのジカルボン酸モノエステルの亜鉛塩、トリメリット酸亜鉛、ピロメリット酸亜鉛等の芳香族トリカルボン酸亜鉛あるいはそのトリカルボン酸モノ又はジエステルの亜鉛塩等の無置換あるいは置換芳香族モノあるいはポリカルボン酸亜鉛;チオグリコール酸亜鉛、メルカプトプロピオン酸亜鉛、チオリンゴ酸亜鉛、チオジプロピオン酸亜鉛等の含イオウモノあるいはポリカルボン酸亜鉛;グリシン亜鉛、アラニン亜鉛、焼成グルタミン酸亜鉛等のアミノモノあるいはポリカルボン酸亜鉛等が挙げられる。また、上記亜鉛のメルカプチドとしては例えば、亜鉛ラウリルメルカプチド、亜鉛チオフェノレート等が挙げられる。また、亜鉛のフェノレートとしては例えば、フェノール、クレゾール、キシロール、オクチルフェノール、ノニルフェノール、ジノニルフェノール、シクロヘキシルフェノール、フェニルフェノール、ビスフェノールA、ビスフェノールS、ビスフェノールF等のフェノール類と亜鉛とのフェノレート等が挙げられる。また、上記亜鉛の無機化合物としては例えば、酸化亜鉛、炭酸亜鉛、塩化亜鉛、ロダン亜鉛、燐酸亜鉛、亜燐酸亜鉛等の無機亜鉛化合物が挙げられる。亜鉛化合物の使用量についてはハロゲン含有樹脂組成物100重量部に対して0.5~20重量部が好ましい。本発明のハロゲン含有樹脂組成物は金属塩類化合物を含有することが出来る。ハロゲン含有樹脂組成物に含有することが出来る金属塩類化合物としては金属のカルボン酸塩類、メルカプチド及びフェノレート、塩基性炭酸塩等である。具体的には金属種としてはリチウム、ナトリウム、カリウム、マグネシウム、カルシウム、バリウム、すず、ジ又は/及びモノアルキルすず等であり、対するアニオンとしては天然脂肪酸、合成脂肪酸、多価脂肪族カルボン酸、1価あるいは多価の無置換あるいは置換芳香族カルボン酸、アミノ酸、1価あるいは多価の無置換あるいは置換フェノール、1価あるいは多価の無置換あるいは置換脂肪族メルカプタン、炭酸である。具体的にはモンタン酸、コメ糠脂肪酸、ベヘン酸、エルシン酸、ステアリン酸、オレイン酸、リノール酸、コメ脂肪酸、リシノレイン酸、ミリスチン酸、パルミチン酸、ラウリン酸、オクチル酸、イソステアリン酸、ダイマー酸、ナフテン酸、酢酸、アゼライン酸及びそのモノエステル、セバチン酸及びそのモノエステル、アジピン酸及びそのモノエステル、コハク酸及びそのモノエステル、マロン酸及びそのモノエステル、マレイン酸及びそのモノエステル、クロトン酸及びそのモノエステル、リンゴ酸及びそのモノエステル、酒石酸及びそのモノエステル、クエン酸及びそのモノエステル又はジエステル、乳酸、グリコール酸、チオグリコール酸及びそのエステル、メルカプトプロピオン酸及びそのエステル、チオリンゴ酸及びそのモノエステル又はジエステル、チオジプロピオン酸及びそのモノエステル、安息香酸、o-,m-及びp-トルイル酸、p-第三級ブチル安息香酸、p-ヒドロキシ安息香酸及びそのエステル、サルチル酸及びそのエステル、フタル酸及びそのモノエステル、イソフタル酸及びそのモノエステル、テレフタル酸及びそのモノエステル、トリメリット酸及びそのモノエステル又はジエステル、焼成グルタミン酸、グリシン、アラニン、フェノール、クレゾール、キシロール、オクチルフェノール、ノニルフェノール、ジノニルフェノール、シクロヘキシルフェノール、フェニルフェノール、ビスフェノールA、ビスフェノールS、ビスフェノールF、ラウリルメルカプタン、及び炭酸等である。本発明でハロゲン化樹脂組成物の性能を向上させるために他のいかなる添加剤とも併用することが出来る。それらの添加剤は例えば熱安定性を向上させる目的で添加する無機系安定剤、金属塩類化合物、ハイドロタルサイト類、ホスファイト類、エポキシ化合物、酸化防止剤、初期着色改良剤、ピペリジン誘導体、加工性を向上させる目的で添加する滑剤、加工助剤、成形品の性能向上、寿命の延長、外観美観の保持の為に添加する可塑剤、発泡剤、充填剤、強化剤、紫外線吸収剤、防虫坑菌剤、着色剤等である。以下に実施例、試験例を示し、本発明を説明するが、その要旨を超えない限りこれらの実施例により限定されるものではない。<ポリグリセリン組成物A~Fの合成>温度計、攪拌機を備えた反応容器に精製グリセリン阪本薬品工業株式会社製、及び触媒として水酸化ナトリウムを添加し、窒素気流下にて250°Cで反応させ、ポリグリセリン組成物を得た。次いで、この組成物を減圧蒸留して表1に示すポリグリセリン組成物A~Fを得た。以下の実施例及び比較例では、表1に示すポリグリセリン組成物A~Fを用いた。尚、ポリグリセリンの組成分析はガスクロマトグラフィーで下記の通り条件で行いGCの面積比を組成として示した。カラム:OV-1検出器:FID誘導化:TMS-HT<実施例1~2及び比較例1~4>塩化ビニル樹脂試薬、重合度約1000100重量部、ステアリン酸亜鉛試薬1重量部及びステアリン酸カルシウム試薬1重量部、ハイドロタルサイト試薬0.5重量部からなる配合系にポリグリセリン組成物A~Fを各1重量部添加しよく混合した後に、180°Cに加熱した径6インチの混練り用試験ロールで3分間、よく切り返しを行い混練り圧延した後、平坦台の上で冷却し、厚さ0.6~0.7mmのシートを調製した。更にシートを1片20mmの試料に裁断し、予め185°Cに加熱したギヤオーブン老化試験器に入れ試料を適時取り出し、完全に黒化するまでの時間を測定した。[加工時の耐着色性]実施例、比較例で得られたシートを目視にてその耐着色性を以下の基準で評価した。これらの結果を表2に示す。基準○:シートが透明から淡黄色で均一△:シートがやや褐色で均一または一部不均一な部分が見られる×:シートが褐色で均一または一部不均一な部分が見られる表2の結果から実施例1及び実施例2のハロゲン化樹脂組成物は比較例1、比較例2、比較例3、及び比較例4と比べ熱安定性及び耐着色性において優れた性能であることが分かった。実施例、比較例で具体的に述べたように、本発明により鉛又はカドミウム系安定剤を使用しない配合でも、充分な熱安定性及び耐着色性を示すハロゲン含有樹脂組成物を得ることが出来る。"